Patent RU-2688852-C2 (RU)
Title: Частицы оксида церия и способ их получения
Inventor: OCAMPO FABIEN
IPC: C01F17/241
Filed: 2015-11-10
Granted: 2019-05-22
Abstract: Настоящее изобретение относится к частицам оксида церия, которые имеют превосходную термостойкость, в частности, пригодным для катализаторов, функциональной керамики, твердого электролита для топливных элементов, материала для шлифовки, поглотителей ультрафиолетового излучения, и тому подобное, и особенно пригодным для использования в качестве материала катализатора или сокатализатора, например, при катализе для очистки выхлопных газов транспортных средств. Настоящее изобретение также относится к способу получения таких частиц оксида церия, и к катализатору, например, для очистки выхлопных газов, с использованием таких частиц оксида церия. Способ получения частиц оксида церия включает по меньшей мере стадии подготовки раствора соли церия, содержащей анионы и катионы, где в пределах от 90 до 100% мольн. катионов церия представляют собой четырехвалентные катионы церия. Способ также включает нагревание раствора соли церия при температуре, заключенной в пределах от 60 до 220°C, с получением суспензии, содержащей жидкую среду и осадок, и уменьшение концентрации анионов соли церия, присутствующих в жидкой среде, на величину в пределах от 10 до 90% мольн., по сравнению с указанными анионами, содержащимися в жидкой среде. Кроме того, способ включает нагревание суспензии при температуре, заключенной в пределах от 100 до 300°C, необязательное охлаждение суспензии, приведение суспензии в контакт с основным соединением, необязательное отделение осадка от жидкой среды. Также способ включает добавление органического текстурирующего агента к суспензии или к осадку, необязательное отделение осадка от жидкой среды и кальцинирование осадка, полученного в конце стадии добавления органического текстурирующего агента или полученного на стадии с получением частиц оксида церия. Частицы оксида церия имеют следующие свойства: удельную площадь поверхности (SBET), заключенную в пределах от 80 до 120 м/г, после кальцинирования при 800°C в течение 2 часов на воздухе; удельную площадь поверхности (SBET), заключенную в пределах от 55 до 80 м/г, после кальцинирования при 900°C в течение 5 часов на воздухе; общий объем пор, заключенный в пределах от 0,9 до 1,6 мл/г, после кальцинирования при 800°C в течение 2 часов на воздухе; и общий объем пор, заключенный в пределах от 0,85 до 1,5 мл/г после кальцинирования при 900°C в течение 5 часов на воздухе. Катализатор представляет собой сокатализатор, содержащий частицы оксида церия, для очистки выхлопных газов. Композиция содержит по меньшей мере частицы оксида церия, полученные с помощью способа или частицы оксида церия. Способ удаления части подложки включает подготовку по меньшей мере композиции, содержащей частицы оксида церия, полученные с помощью способа получения частиц оксида церия, или частицы оксида церия, доступные для получения с помощью способа получения частиц оксида церия, приведение в контакт по меньшей мере композиции и подложки, которая должна шлифоваться, и осуществление шлифовки подложки. Техническим результатом изобретения является повышение термостойкости, способности поглощения и десорбции. 6 н. и 10 з.п. ф-лы, 2 табл., 2 пр.